АКТИВАТОРЫ СХВАТЫВАНИЯ ЦЕМЕНТА ДЛЯ ЦЕМЕНТНЫХ КОМПОЗИЦИЙ И СООТВЕТСТВУЮЩИЕ СПОСОБЫ
CEMENT SETTING ACTIVATORS FOR CEMENT COMPOSITIONS AND CORRESPONDING METHODS

Уровень техники
[0001] Варианты реализации настоящего изобретения относятся к операциям подземного цементирования и в некоторых вариантах реализации к цементным композициям с отсроченным схватыванием и способам применения цементных композиций с отсроченным схватыванием в подземных пластах.
[0002] Цементные композиции могут быть использованы в различных подземных операциях. Например, при строительстве подземной скважины колонна труб (например, обсадная колонна, хвостовики, расширяемые трубные элементы и т.д.) может быть опущена в ствол скважины и зацементирована на месте. Процесс цементирования колонны труб на месте обычно называют «первичным цементированием». В обычном способе первичного цементирования цементная композиция может быть закачана в кольцевой зазор между стенками ствола скважины и внешней поверхностью колонны труб, расположенной в нем. Цементная композиция может схватываться в кольцевом зазоре, образуя кольцевую оболочку из затвердевшего, по существу, непроницаемого цемента (т.е. цементную оболочку), которая может поддерживать и удерживать на месте колонну труб в стволе скважины, и может связывать внешнюю поверхность колонны труб с подземным пластом. Помимо прочего, цементная оболочка, окружающая колонну труб, препятствует миграции текучих сред в кольцевой зазор и защищает колонну труб от коррозии. Цементные композиции также могут быть использованы в способах ремонтного цементирования для герметизации трещин или отверстий в колоннах труб или цементных оболочках, для герметизации высокопроницаемых зон или трещин пласта или для установки цементной пробки и т.п.
[0003] В операциях подземного цементирования используют множество различных цементных композиций. В некоторых случаях используют цементные композиции с отсроченным схватыванием. Цементные композиции с отсроченным схватыванием характеризуются тем, что они остаются в текучем состоянии, пригодном для перекачивания насосом, в течение по меньшей мере примерно одного дня (например, примерно 7 дней, примерно 2 недель, примерно 2 лет или более) при комнатной температуре (например, примерно 80°F (27°C)) при хранении в покое. При необходимости применения, цементные композиции с отсроченным схватыванием должны быть способны к активации с последующим развитием требуемой прочности на сжатие. Например, в цементную композицию с отсроченным схватыванием может быть добавлен активатор схватывания цемента для инициации схватывания композиции в затвердевшую массу. Среди прочего, цементные композиции с отсроченным схватыванием могут быть пригодны для применения в таких применениях в стволе скважины, в которых необходимо получить цементную композицию заранее. Это может обеспечивать возможность хранения цементной композиции до применения. Кроме того, это может обеспечивать возможность получения цементной композиции в удобном месте с последующей транспортировкой на рабочую площадку. Соответственно, могут быть снижены капитальные затраты благодаря уменьшению потребности в бестарном хранении на площадке и смесительном оборудовании. Это может быть особенно полезно для шельфовых операций цементирования, где пространство на борту для установки емкостей может быть ограничено.
[0004] Несмотря на то, что до настоящего времени разработаны цементные композиции с отсроченным схватыванием, существуют проблемы их успешного применения в операциях подземного цементирования. Например, цементные композиции с отсроченным схватыванием, полученные с применением портландцемента, могут иметь нежелательные проблемы гелеобразования, которые могут ограничивать их применение и эффективность в операциях цементирования. Другие разработанные композиции с отсроченным схватыванием, например, композиции, содержащие гашеную известь и кварц, могут быть эффективными для некоторых операций, но могут иметь ограниченное применение при более низких температурах, поскольку они не могут развивать достаточную прочность на сжатие при использовании в подземных пластах, имеющих более низкие статические температуры на забое скважины. Кроме того, активировать некоторые цементные композиции с отсроченным схватыванием при сохранении приемлемого времени загустевания и развития прочности на сжатие может быть проблематичным.
Краткое описание чертежей
[0005] Указанные чертежи иллюстрируют некоторые аспекты некоторых вариантов реализации способов и композиций согласно настоящему изобретению, и их не следует использовать для ограничения или определения границ объема указанных способов или композиций.
[0006] На фиг. 1 изображена система для получения и доставки цементной композиции в ствол скважины в соответствии с некоторыми вариантами реализации изобретения.
[0007] На фиг. 2А изображено наземное оборудование, которое может быть использовано для укладки цементной композиции в ствол скважины в соответствии с некоторыми вариантами реализации изобретения.
[0008] На фиг. 2B изображена укладка цементной композиции в кольцевое пространство ствола скважины в соответствии с некоторыми вариантами реализации изобретения.
Описание предпочтительных вариантов реализации изобретения
[0009] Варианты реализации настоящего изобретения относятся к операциям подземного цементирования и в некоторых вариантах реализации к цементным композициям с отсроченным схватыванием и способам применения цементных композиций с отсроченным схватыванием в подземных пластах. Согласно конкретным вариантам реализации изобретения предложены усовершенствованные активаторы схватывания цемента, которые применяют для активации цементных композиций, содержащих пуццолановые материалы, которые содержат замедлитель схватывания цемента, имеют длительное время схватывания и/или обладают недостаточной начальной прочностью.
[0010] Варианты реализации цементных композиций с отсроченным схватыванием могут, как правило, содержать воду, пуццолан и гашеную известь. Необязательно цементные композиции могут дополнительно содержать диспергатор и/или замедлитель схватывания цемента. Преимущественно, варианты реализации цементных композиций с отсроченным схватыванием могут быть способны сохраняться в жидком состоянии, пригодном для перекачивания насосом, в течение продолжительного периода времени. Например, цементные композиции с отсроченным схватыванием могут сохраняться в жидком состоянии, пригодном для перекачивания насосом, в течение по меньшей мере примерно 1 дня или дольше. Преимущественно, цементные композиции с отсроченным схватыванием могут развивать требуемую прочность при сжатии после активации при относительно низких температурах. При том, что цементные композиции с отсроченным схватыванием могут быть пригодны для многих операций подземного цементирования, они могут быть особенно подходящими для использования в подземных пластах с относительно низкими статическими температурами на забое скважины, например, температурами ниже, чем примерно 200°F (93°C) или находящимися в диапазоне от примерно 100°F (38°C) до примерно 200°F (93°C). В альтернативных вариантах реализации изобретения, цементные композиции с отсроченным схватыванием могут использоваться в подземных пластах со статическими температурами на забое скважины вплоть до 450°F (232°C) или выше.
[0011] Вода, используемая в различных вариантах реализации, может быть из любого источника, при условии, что она не содержит избытка соединений, которые могут неблагоприятно влиять на другие компоненты цементных композиций с отсроченным схватыванием. Например, цементная композиция может содержать пресную воду или соленую воду. Соленая вода, как правило, может содержать одну или более солей, растворенных в ней, и может быть насыщенной или ненасыщенной, как требуется для конкретного применения. Для применения в различных вариантах реализации может быть пригодна морская вода или рассолы. Кроме того, вода может присутствовать в количестве, достаточном для получения раствора, пригодного для перекачивания насосом. В некоторых вариантах реализации изобретения вода может присутствовать в цементных композициях с отсроченным схватыванием в количестве в диапазоне от примерно 33% до примерно 200% относительно массы пуццолана. В некоторых вариантах реализации изобретения вода может присутствовать в цементных композициях с отсроченным схватыванием в количестве в диапазоне от примерно 35% до примерно 70% относительно массы пуццолана. Специалисты в данной области техники с помощью настоящего описания могут определить подходящее количество воды для выбранного применения.
[0012] Варианты реализации цементных композиций с отсроченным схватыванием могут содержать пуццолан. Для применения в различных вариантах реализации подходит любой пуццолан. Иллюстративные варианты реализации, содержащие пуццолан, могут содержать золу-унос, кварцевую пыль, метакаолин, природный пуццолан (например, пемзу) или их комбинации.

[0013] Пример подходящего пуццолана может включать золу-унос. Могут быть пригодны различные типы золы-уноса, включая золу-унос, классифицированную Американским нефтяным институтом как зола-унос класса С и класса F, API Specification for Materials and Testing for Well Cements, API Specification 10, пятое изд., 1 июля, 1990. Зола-унос класса С содержит одновременно диоксид кремния и известь, поэтому при смешивании с водой она может схватываться с получением затвердевшей массы. Зола-унос класса F, как правило, не содержит достаточного количества извести для инициации реакции цементирования, поэтому для цементной композиции с отсроченным схватыванием, содержащей золу-унос класса F, необходим дополнительный источник ионов кальция. В некоторых вариантах реализации изобретения с золой-уносом класса F можно смешивать известь в количестве в диапазоне от примерно 0,1% до примерно 100% относительно массы золы-уноса. В некоторых случаях известь может представлять собой гашеную известь. Подходящие примеры золы-уноса включают, но не ограничиваются следующим, цементную добавку POZMIX А, производства компании Halliburton Energy Services, Inc., Хьюстон, штат Техас.
[0014] Пример подходящего пуццолана может включать метакаолин. Как правило, метакаолин представляет собой белый пуццолан, который может быть получен путем нагревания каолиновой глины, до температур в диапазоне от примерно 600°C до примерно 800°C.
[0015] Пример подходящего пуццолана может включать природный пуццолан. Природные пуццоланы обычно находятся на поверхности земли и схватываются и затвердевают в присутствии гашеной извести и воды. Варианты реализации, содержащие природный пуццолан, могут содержать пемзу, диатомовую землю, вулканический пепел, опалиновый сланец, туф и их комбинации. Природные пуццоланы могут быть измельченными или неизмельченными. Как правило, природные пуццоланы могут иметь любое распределение частиц по размеру, соответствующее конкретному применению. В некоторых вариантах реализации изобретения природные пуццоланы могут иметь средний размер частиц в диапазоне от примерно 1 микрона до примерно 200 микрон. Средний размер частиц соответствует значениям d50, измеренным с помощью анализаторов размера частиц, таких как анализаторы производства компании Malvern Instruments, Вустершир, Великобритания. В конкретных вариантах реализации изобретения природные пуццоланы могут иметь средний размер частиц в диапазоне от примерно 1 микрона до примерно 200 микрон, от примерно 5 микрон до примерно 100 микрон или от примерно 10 микрон до примерно 50 микрон. В одном из конкретных вариантов реализации природные пуццоланы могут иметь средний размер частиц менее примерно 15 микрон. Примером подходящего промышленного природного пуццолана является пемза производства компании Hess Pumice Products, Inc., Малад, штат Айдахо, выпускаемая как легкий заполнитель DS-325, который имеет размер частиц менее примерно 15 микрон. Следует понимать, что слишком малый размер частиц может обусловливать проблемы при смешивании, тогда как слишком большой размер частиц может обусловливать недостаточно эффективное суспендирование в композициях и более слабую реакционную способность, обусловленную меньшей удельной поверхностью. Специалисты в данной области техники с помощью настоящего описания могут выбрать размер частиц природных пуццоланов, подходящий для использования в выбранном применении.
[0016] Варианты реализации цементных композиций с отсроченным схватыванием могут содержать гашеную известь. В контексте настоящего изобретения термин «гашеная известь» следует понимать как гидроксид кальция. В некоторых вариантах реализации изобретения гашеная известь может быть представлена в виде негашеной извести (оксида кальция), которая гидратируется при смешивании с водой с получением гашеной извести. Гашеная известь может быть вовлечена в различные варианты реализации, например, для получения гидравлической композиции с пуццоланом. Например, гашеная известь может быть добавлена в массовом соотношении пуццолана к гашеной извести, составляющем от примерно 10:1 до примерно 1:1 или в соотношении от примерно 3:1 до примерно 5:1. При ее наличии, гашеная известь может быть введена в цементные композиции с отсроченным схватыванием в количестве, например, в диапазоне от примерно 10% до примерно 100% относительно массы пуццолана. В некоторых вариантах реализации изобретения гашеная известь может присутствовать в количестве в диапазоне между любыми следующими значениями: примерно 10%, примерно 20%, примерно 40%, примерно 60%, примерно 80% или примерно 100% относительно массы пуццолана, и/или включая указанные значения. В некоторых вариантах реализации изобретения цементирующие компоненты, присутствующие в цементной композиции с отсроченным схватыванием, могут состоять по существу из пуццолана и гашеной извести. Например, цементирующие компоненты могут содержать, главным образом, пуццолан и гашеную известь без каких-либо дополнительных цементирующих компонентов (например, портландцемента), которые гидравлически схватываются в присутствии воды. Специалисты в данной области техники с помощью настоящего описания могут определить подходящее количество гашеной извести для введения в выбранное применение.

[0017] Варианты реализации изобретения цементных композиций с отсроченным схватыванием могут содержать замедлитель схватывания. Для использования в цементных композициях с отсроченным схватыванием подходит широкий спектр замедлителей схватывания. Например, замедлитель схватывания может содержать фосфоновые кислоты, такие как этилендиамин-тетра-(метиленфосфоновая кислота), диэтилентриамин-пента-(метиленфосфоновая кислота) и т.д.; лигносульфонаты, такие как лигносульфонат натрия, лигносульфонат кальция и т.д.; соли, такие как сульфат двухвалентного олова, ацетат свинца, монокальцийфосфат, органические кислоты, такие как лимонная кислота, винная кислота, и т.д.; производные целлюлозы, такие как гидроксиэтилцеллюлоза (ГЭЦ) и карбоксиметилгидроксиэтилцеллюлоза (КМГЭЦ); синтетические со- или терполимеры, содержащие сульфонатные группы или карбоксильные группы, такие как сополимеры акриламида и акриловой кислоты, содержащие сульфонатные функциональные группы; боратные соединения, такие как щелочноборатные соединения, метаборат натрия, тетраборат натрия, пентаборат калия; производные указанных соединений или смеси указанных соединений. Примеры подходящих замедлителей схватывания включают, в том числе, производные фосфоновой кислоты. Один из примеров подходящего замедлителя схватывания представляет собой замедлитель схватывания Micro Matrix производства компании Halliburton Energy Services, Inc. В общем случае, замедлитель схватывания может присутствовать в цементных композициях с отсроченным схватыванием в количестве, достаточном для отсрочки затвердевания на нужное время. В некоторых вариантах реализации изобретения замедлитель схватывания цемента может присутствовать в цементных композициях с отсроченным схватыванием в количестве в диапазоне от примерно 0,01% до примерно 10% относительно массы пуццолана. В конкретных вариантах реализации изобретения замедлитель схватывания цемента может присутствовать в количестве в диапазоне между любыми следующими значениями: примерно 0,01%, примерно 0,1%, примерно 1%, примерно 2%, примерно 4%, примерно 6%, примерно 8% или примерно 10% относительно массы пуццолана, и/или включая указанные значения. Специалисты в данной области техники с помощью настоящего описания способны определить подходящее количество замедлителя схватывания для введения в выбранное применение.

™
™

[0018] Как упомянуто выше, варианты реализации цементных композиций с отсроченным схватыванием могут необязательно содержать диспергатор. Примеры подходящих диспергаторов включают, без ограничения, диспергаторы на основе сульфонированного формальдегида (например, сульфонированный продукт конденсации ацетона с формальдегидом), примеры которых могут включать диспергатор Daxad 19 производства компании Geo Specialty Chemicals, Амблер, штат Пенсильвания. Другие подходящие диспергаторы могут представлять собой диспергаторы на основе поликарбоксилированного простого эфира, такие как диспергаторы Liquiment 5581F и Liquiment 514L производства компании BASF Corporation Houston, Texas; или диспергатор Ethacryl G производства компании Coatex, Genay, Франция. Дополнительный пример подходящего имеющегося в продаже диспергатора представляет собой диспергатор CFR-3 производства компании Halliburton Energy Services, Inc., Хьюстон, штат Техас. Диспергатор Liquiment 514L может содержать 36% по массе поликарбоксилированного простого эфира в воде. Хотя в соответствии с вариантами реализации настоящего изобретения могут быть использованы различные диспергаторы, диспергаторы на основе поликарбоксилированных простых эфиров могут являться особенно подходящими для применения в некоторых вариантах реализации. Не ограничиваясь теорией, полагают, что диспергаторы на основе поликарбоксилированных простых эфиров могут синергетически взаимодействовать с другими компонентами цементной композиции с отсроченным схватыванием. Например, полагают, что диспергаторы на основе поликарбоксилированных простых эфиров могут взаимодействовать с некоторыми замедлителями схватывания цемента (например, производными фосфоновой кислоты), что приводит к образованию геля, который суспендирует пуццолан и гашеную известь в композиции в течение продолжительного периода времени.
[0019] В некоторых вариантах реализации изобретения диспергатор может быть включен в цементные композиции с отсроченным схватыванием в количестве в диапазоне от примерно 0,01% до примерно 5% относительно массы пуццолана. В конкретных вариантах реализации диспергатор может присутствовать в количестве в диапазоне между любыми следующими значениями: примерно 0,01%, примерно 0,1%, примерно 0,5%, примерно 1%, примерно 2%, примерно 3%, примерно 4% или примерно 5% относительно массы пуццолана, и/или включая указанные значения. Специалисты в данной области техники с помощью настоящего описания смогут определить подходящее количество используемого диспергатора для включения в выбранное применение.
™
[0020] Некоторые варианты реализации цементных композиций с отсроченным схватыванием могут содержать источники диоксида кремния, помимо пуццолана, например, кристаллический диоксид кремния и/или аморфный диоксид кремния. Кристаллический диоксид кремния представляет собой порошок, который может быть введен в различные варианты реализации цементных композиций с отсроченным схватыванием, например, для предотвращения снижения прочности цемента на сжатие. Аморфный диоксид кремния представляет собой порошок, который может быть включен в различные варианты реализации цементных композиций с отсроченным схватыванием в качестве легковесного наполнителя и/или для повышения прочности цемента на сжатие. Аморфный диоксид кремния, как правило, представляет собой побочный продукт процесса получения ферросилиция, где аморфный диоксид кремния может быть образован посредством окисления и конденсации газообразного субоксида кремния, SiO, который образуется в указанном процессе как промежуточное соединение. Пример подходящего источника аморфного диоксида кремния представляет собой цементную добавку Silicalite производства компании Halliburton Energy Services, Inc., Хьюстон, Штат Техас. В вариантах реализации, содержащих дополнительные источники диоксида кремния, дополнительный источник диоксида кремния может быть использован по мере необходимости для улучшения прочности на сжатие или времени схватывания.
[0021] Другие добавки, подходящие для применения в операциях подземного цементирования, также могут быть введены в варианты реализации цементных композиций с отсроченным схватыванием. Примеры таких добавок включают, без ограничения: утяжелители, легковесные добавки, газообразующие добавки, добавки для улучшения механических свойств, материалы для борьбы с потерей циркуляции, добавки для регулирования фильтрации, добавки для регулирования водопоглощения, пеногасители, пенообразующие агенты, тиксотропные добавки и комбинации указанных добавок. В различных вариантах реализации одна или более указанных добавок могут быть добавлены в цементные композиции с отсроченным схватыванием после хранения, но до укладки цементной композиции с отсроченным схватыванием в подземный пласт. Специалисты в данной области техники с помощью настоящего описания могут легко определить тип и количество добавки, подходящей для конкретного применения и требуемого результата.
[0022] Специалистам в данной области техники понятно, что варианты реализации цементных композиций с отсроченным схватыванием обычно должны иметь плотность, подходящую для конкретного применения. Например, цементные композиции могут иметь плотность в диапазоне от примерно 4 фунтов на галлон («ф/гал.») (480 кг/куб. м) до примерно 20 ф/гал. (2400 кг/куб. м). В некоторых вариантах реализации цементные композиции могут иметь плотность в диапазоне от примерно 8 ф/гал. (960 кг/куб. м) до примерно 17 ф/гал. (2040 кг/куб. м). Варианты реализации цементных композиций с отсроченным схватыванием могут быть вспененными или невспененными, или могут содержать другие средства для снижения плотности, такие как полые микросферы, эластичные гранулы низкой плотности или другие добавки для снижения плотности, известные в данной области техники. В различных вариантах реализации изобретения плотность может быть понижена после хранения, но до укладки в подземный пласт. В различных вариантах реализации могут быть использованы утяжеляющие добавки для повышения плотности цементных композиций с отсроченным схватыванием. Примеры подходящих утяжеляющих добавок могут включать барит, гематит, гаусманит, карбонат кальция, сидерит, ильменит или комбинации указанных минералов. В конкретных вариантах реализации утяжеляющие добавки могут иметь удельную плотность, равную 3 или более. Специалисты в данной области техники с помощью настоящего описания могут определить подходящую плотность для конкретного применения.
[0023] Как было указано ранее, цементные композиции с отсроченным схватыванием могут находиться в состоянии отсроченного схватывания, в котором они остаются в жидком состоянии, пригодном для перекачивания насосом, в течение по меньшей мере одного дня (например, по меньшей мере примерно 1 дня, примерно 2 недель, примерно 2 лет или более) при комнатной температуре (например, примерно 80°F (27°C)) при хранении в состоянии покоя. Например, цементные композиции с отсроченным схватыванием могут сохраняться в жидком состоянии, пригодном для перекачивания насосом, в течение периода времени от примерно 1 дня до примерно 7 дней или более. В некоторых вариантах реализации цементные композиции с отсроченным схватыванием могут сохраняться в жидком состоянии, пригодном для перекачивания насосом, в течение по меньшей мере примерно 1 дня, примерно 7 дней, примерно 10 дней, примерно 20 дней, примерно 30 дней, примерно 40 дней, примерно 50 дней, примерно 60 дней или более. Считают, что жидкость находится в жидком состоянии, пригодном для перекачивания насосом, если жидкость имеет консистенцию менее 70 единиц консистенции Вердена («Вс»), измеренную на консистометре для замеров под давлением в соответствии с методикой определения времени загустевания цемента, установленной в API RP Practice 10 В-2, Recommended Practice for Testing Well Cements, первое издание, июль, 2005.
[0024] При необходимости использования вариантов реализации изобретения цементных композиций с отсроченным схватыванием, композиции можно активировать (например, посредством комбинации с активатором) для превращения в затвердевшую массу. Термин «активатор схватывания цемента» или «активатор» в контексте настоящего документа относится к добавке, которая активирует цементную композицию с отсроченным или слишком замедленным схватыванием и может также ускорять схватывание цементной композиции с отсроченным, слишком замедленным или иным схватыванием. Например, варианты реализации цементных композиций с отсроченным схватыванием могут быть активированы с получением затвердевшей массы в течение периода времени в диапазоне от примерно 1 часа до примерно 12 часов. Например, варианты реализации цементных композиций с отсроченным схватыванием могут схватываться с образованием затвердевшей массы в течение периода времени в диапазоне между любыми следующими значениями: примерно 1 день, примерно 2 дня, примерно 4 дня, примерно 6 дней, примерно 8 дней, примерно 10 дней или примерно 12 дней, и/или включая указанные значения.
™
[0025] В некоторых вариантах реализации цементные композиции с отсроченным схватыванием после активации могут схватываться и достигать требуемой прочности на сжатие. Прочность на сжатие, как правило, представляет собой способность материала или структуры выдерживать силы сдавливания, приложенные в направлении вдоль оси. Прочность на сжатие может быть измерена в определенное время после того, как цементная композиция с отсроченным схватыванием была активирована, и полученная композиция была выдержана при определенной температуре и давлении. Прочность на сжатие может быть измерена разрушающими или неразрушающими методами. В разрушающем методе физически испытывают прочность образцов состава для обработки приствольной зоны в различные моменты времени путем разрушения образцов в машине для испытания на сжатие. Прочность на сжатие рассчитывают как разрушающую нагрузку, деленную на площадь поперечного сечения, выдерживающую указанную нагрузку, и указывают в единицах фунт-силы на квадратный дюйм (psi). Неразрушающие методы могут включать использование ультразвукового анализатора цемента UCA производства компании Fann Instrument Company, Хьюстон, штат Техас. Значения прочности на сжатие могут быть определены в соответствии с API RP 10 В-2, Recommended Practice for Testing Well Cements, первое издание, июль, 2005.
[0026] Например, цементные композиции с отсроченным схватыванием могут развивать 24-часовую прочность на сжатие в диапазоне от примерно 50 psi (345 кПа) до примерно 5000 psi (34,5 МПа), в альтернативных вариантах от примерно 100 psi (690 кПа) до примерно 4500 psi (31,0 МПа), или альтернативно от примерно 50 psi до примерно 4000 psi (27,6 МПа). В некоторых вариантах реализации изобретения цементные композиции с отсроченным схватыванием могут развивать прочность на сжатие за 24 часа, составляющую по меньшей мере примерно 50 psi, по меньшей мере примерно 100 psi, по меньшей мере примерно 500 psi (3,4 МПа) или более. В некоторых вариантах реализации изобретения, значения компрессионной прочности можно определять с использованием разрушающих или неразрушающих методов в температурном диапазоне от 100°F (38°C) до 200°F (93°C).
[0027] В некоторых вариантах реализации изобретения цементные композиции с отсроченным схватыванием могут иметь требуемое время густения после активации. Время густения обычно относится к времени, в течение которого текучая среда, такая как цементная композиция с отсроченным схватыванием, остается в жидком состоянии, пригодном для перекачивания насосом. Для измерения времени густения могут быть использованы многочисленные лабораторные методики. Консистометр для замеров под давлением, эксплуатируемый в соответствии с методикой, описанной в вышеуказанном руководстве API RP Practice 10 В-2, может быть использован для определения того факта, находится ли текучая среда в жидком состоянии, пригодном для перекачивания насосом. Время густения может представлять собой время, в течение которого текучая среда для обработки приствольной зоны достигает значения 70 Вс, и может быть указано как время до достижения 70 Вс. В некоторых вариантах реализации изобретения, цементные композиции могут иметь время густения более чем примерно 1 час, альтернативно, более чем примерно 2 часа, альтернативно, более чем примерно 5 часов при 3000 psi (20,7 МПа) и температурах в диапазоне от примерно 50°F (10°C) до примерно 400°F (204°C), альтернативно, в диапазоне от примерно 80°F (27°C) до примерно 250°F (121°C) и альтернативно, при температуре примерно 140°F (60°C).
[0028] Варианты реализации могут включать введение активатора схватывания цемента в цементные композиции с отсроченным схватыванием. Примеры подходящих активаторов схватывания цемента включают, без ограничения: цеолиты, амины, такие как триэтаноламин, диэтаноламин; силикаты, такие как силикат натрия; формиат цинка; ацетат кальция; гидроксиды элементов IA группы и IIА группы, такие как гидроксид натрия, гидроксид магния и гидроксид кальция; одновалентные соли, такие как хлорид натрия; двухвалентные соли, такие как хлорид кальция; нанодиоксид кремния (т.е. диоксид кремния, имеющий размер частиц менее или примерно 100 нанометров); полифосфаты; и комбинации указанных добавок. В некоторых вариантах реализации изобретения для активации может быть использована комбинация полифосфата и одновалентной соли. Одновалентная соль может представлять собой любую соль, которая диссоциирует с образованием одновалентного катиона, такую как соли натрия и калия. Конкретные примеры подходящих одновалентных солей включают сульфат калия и сульфат натрия. В комбинации с одновалентными солями для активации цементных композиций с отсроченным схватыванием могут быть использованы различные полифосфаты, включая соли полимерных метафосфатов, соли фосфатов и комбинации указанных солей. Конкретные примеры солей полимерных метафосфатов, которые могут быть использованы, включают гексаметафосфат натрия, триметафосфат натрия, тетраметафосфат натрия, пентаметафосфат натрия, гептаметафосфат натрия, октаметафосфат натрия и комбинации указанных слоей. Конкретный пример подходящего активатора схватывания цемента содержит комбинацию сульфата натрия и гексаметафосфата натрия. В конкретных вариантах реализации изобретения, активатор можно обеспечивать и вводить в цементную композицию с отсроченным схватыванием в виде жидкой добавки, например, жидкой добавки, содержащей одновалентную соль, полифосфат и, необязательно, диспергатор.

[0029] Как обсуждалось выше, в качестве активаторов в варианты реализации цементных композиций с отсроченным схватыванием также могут быть включены цеолиты. Цеолиты представляют собой обычно пористые алюмосиликатные минералы, которые могут природными или синтетическими. Синтетические цеолиты имеют в своей основе тот же тип структурной ячейки, что и природные цеолиты, и могут содержать гидраты алюмосиликатов. В данном контексте термин «цеолит» относится ко всем природным и синтетическим формам цеолитов. Примером подходящего источника цеолита является цеолит Valfor-100 или цеолит Advera 401 производства компании PQ Corporation, Малверн, штат Пенсильвания.
+
+
2+
2+
+

[0030] Варианты реализации цементных композиций с отсроченным схватыванием могут содержать активатор схватывания цемента, содержащий цеолит, комбинацию цеолитов, комбинацию цеолита и активатора, не относящегося к цеолитам, комбинацию цеолитов и активатора, не относящегося к цеолитам, комбинацию цеолитов и комбинацию активаторов, не относящихся к цеолитам, или комбинации указанных вариантов. Варианты реализации, содержащие цеолит, могут содержать любой цеолит. Примеры цеолитов включают морденит, zsm-5, цеолит x, цеолит y, цеолит a, и т.д. Кроме того, варианты реализации, содержащие цеолит, могут содержать цеолит в комбинации с катионом, таким как Na, К, Са, Mg, и т.д. Цеолиты, содержащие катионы, такие как натрий, могут также по мере растворения цеолитов обеспечивать дополнительные источники катионов для цементной композиции с отсроченным схватыванием. Примером цеолита, содержащего катион (например, Na), является упомянутый выше цеолит Valfor 100. Не ограничиваясь теорией, полагают, что цеолиты увеличивают удельную поверхность пуццолана, не увеличивая при этом размер частиц пуццолана. Увеличенная удельная поверхность пуццолана может обеспечивать большую скорость растворения диоксида кремния, свободный диоксид кремния способен взаимодействовать с соединениями кальция, например, из гашеной извести, с образованием гелей гидрата силиката кальция. Увеличение удельной поверхности без изменения размера частиц обеспечивает преимущество, поскольку позволяет получить большую реакционную способность, не затрагивая другие свойства, такие как вязкость или пригодность к перекачиванию насосом. Натрийсодержащие цеолиты могут также участвовать в реакциях обмена натрия на кальций в растворе, в результате указанной реакции повышается рН жидкого цементного раствора и, следовательно, увеличивается скорость растворения диоксида кремния.
[0031] Цеолиты можно добавлять в цементные композиции с отсроченным схватыванием при помощи ряда способов. Один из вариантов реализации включает способ, согласно которому цеолиты добавляют непосредственно в цементные композиции с отсроченным схватыванием в количестве, достаточном для активации или ускорения схватывания цементной композиции. Альтернативный вариант реализации предусматривает инициацию роста кристаллов цеолита непосредственно на пуццолане. Пуццолан может служить источником питательных веществ для кристаллов цеолита, и при помещении пуццолановых частиц в условия синтеза цеолитов можно инициировать рост кристаллов цеолита в виде пленки или в виде неотъемлемой части частицы. Для получения различных цеолитов (например, zsm-5, цеолит x, и т.д.) на пуццолане можно применять различные методы зародышеобразования, такие как импульсное лазерное осаждение, вторичный рост, вакуумное осаждение и т.д. Синтезированные цеолиты могут образовывать кристаллы, пленки и/или включаться непосредственно в пуццолан. Пуццолан с осажденным на нем цеолите можно обеспечивать и применять для приготовления цементной композиции с отсроченным схватыванием.
[0032] Активатор схватывания цемента следует добавлять в различные варианты реализации цементной композиции с отсроченным схватыванием в количестве, достаточном для инициации схватывания композиции с отсроченным схватыванием в затвердевшую массу. В некоторых вариантах реализации изобретения активатор схватывания цемента можно добавлять к цементной композиции в количестве в диапазоне от примерно 0,1% до примерно 20% относительно массы пуццолана. В конкретных вариантах реализации активатор схватывания цемента может присутствовать в количестве в диапазоне между любыми следующими значениями: примерно 0,1%, примерно 1%, примерно 5%, примерно 10%, примерно 15% или примерно 20% относительно массы пуццолана, и/или включая указанные значения. Специалисты в данной области техники с помощью настоящего описания могут определить подходящее количество используемого активатора схватывания цемента для выбранного применения.
[0033] Хотя выше приведено описание применения цеолитов в качестве активаторов цементной композиции с отсроченным схватыванием, понятно, что цеолиты можно применять в других цементных системах, содержащих пуццолан, для ускорения времени схватывания цементной композиции и для улучшения развития ранней прочности на сжатие. В некоторых вариантах реализации цеолит можно применять в цементной композиции, содержащей пуццолан и воду. В других вариантах реализации цементная композиция может дополнительно содержать гашеную известь и другие необязательные добавки, описанные выше. Описание применения цеолита в настоящей заявке не ограничено пуццолановыми цементными композициями с отсроченным схватыванием, но может быть использовано для любой пуццолановой цементной композиции, независимо от того, может ли указанная цементная композиция рассматриваться как композиция «с отсроченным схватыванием».
[0034] Специалистам в данной области техники должно быть понятно, что варианты реализации цементных композиций с отсроченным схватыванием можно использовать во множестве подземных операций, включая первичное и ремонтное цементирование. В некоторых вариантах реализации может быть обеспечена цементная композиция с отсроченным схватыванием, которая содержит воду, пуццолан, гашеную известь, замедлитель схватывания цемента и, необязательно, диспергатор. Цементная композиция с отсроченным схватыванием может быть введена в подземный пласт и оставлена для схватывания. В контексте настоящего документа введение цементной композиции с отсроченным схватыванием в подземный пласт включает введение в любую часть подземного пласта, включая, без ограничения, в ствол скважины, пробуренный в подземном пласте, в призабойную зону, окружающую ствол скважины, или в оба указанных варианта. Варианты реализации изобретения могут дополнительно включать активацию цементной композиции с отсроченным схватыванием. Активация цементной композиции с отсроченным схватыванием может включать, например, введение в цементную композицию с отсроченным схватыванием активатора схватывания цемента.
[0035] В некоторых вариантах реализации может быть обеспечена цементная композиция с отсроченным схватыванием, которая содержит воду, пуццолан, гашеную известь, замедлитель схватывания цемента и, необязательно, диспергатор. Цементную композицию с отсроченным схватыванием можно хранить, например, в емкости или другом подходящем резервуаре. Цементную композицию с отсроченным схватыванием можно оставлять в хранилище на нужный период времени. Например, цементную композицию с отсроченным схватыванием можно оставлять в хранилище на период времени примерно 1 день или дольше. Например, цементную композицию с отсроченным схватыванием можно оставлять в хранилище в течение примерно 1 дня, примерно 2 дней, примерно 5 дней, примерно 7 дней, примерно 10 дней, примерно 20 дней, примерно 30 дней, примерно 40 дней, примерно 50 дней, примерно 60 дней или дольше. В некоторых вариантах реализации изобретения, цементную композицию с отсроченным схватыванием можно оставлять в хранилище в течение периода времени в диапазоне от примерно 1 дня до примерно 7 дней или дольше. После этого цементную композицию с отсроченным схватыванием можно активировать, например, путем введения активатора схватывания цемента, вводить в подземный пласт и давать возможность там затвердевать.
[0036] В вариантах реализации первичного цементирования, например, можно вводить варианты реализации цементной композиции с отсроченным схватыванием в кольцевое пространство между трубой, расположенной в стволе скважины, и стенками ствола скважины (и/или трубы большего диаметра в стволе скважины), где ствол скважины проходит через подземный пласт. Цементная композиция с отсроченным схватыванием может быть оставлена для схватывания в кольцевом пространстве с образованием кольцевой оболочки из затвердевшего цемента. Цементная композиция с отсроченным схватыванием может образовывать барьер, который препятствует миграции текучих сред в стволе скважины. Цементная композиция с отсроченным схватыванием может также, например, поддерживать трубу в стволе скважины.
[0037] В вариантах реализации ремонтного цементирования цементная композиция с отсроченным схватыванием может быть использована, например, в операциях исправительного цементирования или при установке цементных пробок. Например, композиция с отсроченным схватыванием может быть введена в ствол скважины для закупоривания отверстия (например, пустоты или трещины) в пласте, в гравийной набивке, в трубе, в цементной оболочке и/или между цементной оболочкой и трубой (например, в кольцевом микрозазоре).
[0038] В одном из вариантов реализации изобретения предложен способ цементирования в подземном пласте, включающий: обеспечение цементной композиции, содержащей воду, пуццолан, гашеную известь и цеолитный активатор; и обеспечение возможности схватывания цементной композиции в подземном пласте, причем цеолитный активатор ускоряет развитие прочности при сжатии цементной композиции.
[0039] Вариант реализации изобретения включает активированную цементную композицию с отсроченным схватыванием, которая содержит: воду, пуццолан, гашеную известь, замедлитель схватывания и цеолитный активатор.
[0040] Один из вариантов реализации изобретения включает систему для цементирования, которая содержит: цементную композицию с отсроченным схватыванием, содержащую воду, пуццолан, гашеную известь и замедлитель схватывания; цеолитный активатор для активации цементной композиции с отсроченным схватыванием; смесительное оборудование для смешивания цементной композиции с отсроченным схватыванием и цеолитного активатора для создания активированной цементной композиции; и насосное оборудование для доставки активированной цементной композиции в ствол скважины.
[0041] Теперь рассмотрим фиг. 1, где показано получение цементной композиции (которая может представлять собой композицию с отсроченным схватыванием или композицию другого типа) в соответствии с иллюстративными вариантами реализации изобретения. На фиг. 1 показана система 2 для приготовления цементной композиции и ее доставки в ствол скважины в соответствии с определенными вариантами реализации изобретения. Как показано, цементная композиция с отсроченным схватыванием может быть смешана в смесительном оборудовании 4, таком как, например, струйный смеситель, рециркуляционный смеситель или смеситель периодического действия, а затем закачана с помощью насосного оборудования 6 в ствол скважины. В некоторых вариантах реализации изобретения смесительное оборудование 4 и насосное оборудование 6 могут быть расположены на одном или более цементовозах, как понятно специалистам в данной области техники. В некоторых вариантах реализации изобретения может быть использован струйный смеситель, например, для непрерывного перемешивания известкового/схватывающегося материала с водой по мере его закачивания в ствол скважины. В вариантах реализации изобретения с отсроченным схватыванием, для смешивания цементной композиции с отсроченным схватыванием можно использовать рециркуляционный смеситель и/или порционный смеситель, и активатор можно добавлять в смеситель в виде порошка перед закачиванием цементной композиции в скважину.
[0042] Иллюстративная методика укладки цементной композиции с отсроченным схватыванием в подземный пласт описана далее со ссылкой на фиг. 2А и 2B. На фиг. 2А изображено наземное оборудование 10, которое может быть использовано для укладки цементной композиции в соответствии с некоторыми вариантами реализации изобретения. Следует отметить, что хотя на фиг. 2А показана в общем наземная операция, специалистам в данной области техники понятно, что принципы, описанные в настоящем документе, равным образом применимы к подводным операциям, в которых могут быть использованы плавучие или морские платформы и буровые установки, не выходя за рамки объема настоящего описания. Как показано на фиг. 2А, наземное оборудование 10 может включать цементировочную установку 12, которая может включать один или более цементовозов. Цементировочная установка 12 может включать смесительное оборудование 4 и насосное оборудование 6 (например, фиг. 1), как понятно специалистам в данной области техники. Цементировочная установка 12 может закачивать цементную композицию 14 через питающую трубу 16 и в цементировочную головку 18, которая подает цементную композицию 14 в скважину.
[0043] Рассмотрим фиг. 2B, где показано, что цементную композицию 14, которая представляет собой композицию с отсроченным схватыванием или иную пуццолановую цементную композицию, можно укладывать в подземный пласт 20 в соответствии с иллюстративными вариантами реализации изобретения. Как показано, ствол 22 скважины может быть пробурен в подземном пласте 20. Хотя ствол 22 скважины показан как направленный в основном вертикально в подземный пласт 20, принципы, описанные в настоящем документе, применимы также к стволам скважин, направленным через подземный пласт 20 под углом, таким как горизонтальные и наклонные стволы скважин. Как показано, ствол 22 скважины содержит стенки 24. В иллюстрированном варианте реализации изобретения в ствол 22 скважины вставлена кондукторная колонна 26. Кондукторная колонна 26 может быть зацементирована со стенками 24 ствола 22 скважины посредством цементной оболочки 28. В иллюстрированном варианте реализации изобретения в стволе 22 скважины также может быть расположен одна или более дополнительных труб (например, промежуточная колонна, эксплуатационная колонна, хвостовики и т.д.), показанных в настоящем документе как колонна 30. Как показано, кольцевое пространство 32 ствола скважины образовано между колонной 30 и стенками 24 ствола 22 скважины и/или кондукторной колонной 26. Один или более центраторов 34 может быть присоединен к колонне 30, например, для центрирования колонны 30 в стволе 22 скважины до и во время операции цементирования.
[0044] Продолжаем рассматривать фиг. 2B, на которой можно видеть, что цементную композицию 14 можно закачивать во внутреннюю часть колонны 30. Цементной композиции 14 можно дать возможность стекать вниз внутри обсадной колонны 30 через башмак обсадной колонны 42 на дне обсадной колонны 30 и подниматься вверх вокруг обсадной колонны 30 в кольцевое пространство 32 ствола скважины. Цементная композиция 14 может быть оставлена для схватывания в кольцевом пространстве 32 ствола скважины, например, с образованием цементной оболочки, которая поддерживает и удерживает на месте колонну 30 в стволе 22 скважины. Хотя это не показано, для введения пуццолановой цементной композиции 14 могут быть использованы также другие методики. Например, можно использовать способ обратной циркуляции, который включает введение цементной композиции 14 в подземный пласт 20 не через обсадную колонну 30, а через кольцевое пространство 32 ствола скважины.
[0045] После введения, цементная композиция 14 может вытеснять другие текучие среды 36, такие как буровые растворы и/или вытесняющие жидкости, которые могут присутствовать во внутренней части обсадной колонны 30 и/или в кольцевом пространстве 32 ствола скважины. По меньшей мере часть вытесненных текучих сред 36 может выходить из кольцевого пространства 32 ствола скважины через сточный трубопровод 38 и может быть помещена, например, в один или более сточных резервуаров 40 (например, резервуар для бурового раствора), как показано на фиг. 2А. Продолжаем рассматривать фиг. 2B, на которой показано, что в ствол 22 скважины можно, перед цементной композицией 14, вводить нижнюю пробку для цементирования 44, например, чтобы отделить цементную композицию 14 от текучих сред 36, которые могут находиться внутри обсадной колонны 30 до цементирования. После того как нижняя пробка 44 достигнет муфты 46 для подвешивания колонны, должно произойти разрушение мембраны или другого подходящего устройства, чтобы обеспечить возможность прохождения пуццолановой цементной композиции 14 через нижнюю пробку 44. На фиг. 2B нижняя пробка 44 показана на муфте 46 для подвешивания колонны. В иллюстрированном варианте реализации изобретения можно вводить верхнюю пробку 48 в ствол 22 скважины после цементной композиции 14. Верхняя пробка 48 может отделять цементную композицию 14 от вытесняющей текучей среды 50, а также продавливать цементную композицию 14 через нижнюю пробку для цементирования 44.
[0046] Иллюстративные цементные композиции, описанные в настоящем документе, могут прямо или косвенно воздействовать на один или более компонентов или деталей оборудования, связанного с получением, доставкой, возвратом, утилизацией, повторным использованием и/или удалением описанных цементных композиций. Например, описанные цементные композиции могут прямо или косвенно воздействовать на один или более смесителей, связанное с ними смесительное оборудование, резервуары для бурового раствора, складские мощности или блоки, сепараторы композиций, теплообменники, датчики, измерительные приборы, насосы, компрессоры и т.п. оборудование, которое используется для генерации, хранения, мониторинга, регулирования и/или восстановления прежних свойств приведенных в качестве примера цементных композиций. Описанные цементные композиции могут также прямо или косвенно влиять на любое транспортное или доставочное оборудование, которое используется для перевозки цементных композиций к буровой площадке или их подачи в скважину, такое как, например, любые транспортировочные емкости, патрубки, трубопроводы, грузовики, системы труб и/или трубы, применяемые для композиционного перемещения цементных композиций с одного места на другое, любые насосы, компрессоры или моторы (например, на верхних строениях или в скважине), которые используются для приведения в движение цементных композиций, любые клапаны или аналогичные соединения, которые используются для регулирования давления или расхода цементных композиций и любые датчики (т.е., давления и температуры), измерительные приборы и/или их комбинации и т.п. Описанные цементные композиции могут также прямо или косвенно влиять на различное оборудование внутри скважины и инструменты, которые могут вступать в контакт с цементными композициями, такие как, без ограничения, обсадная колонна ствола скважины, хвостовик ствола скважины, колонна заканчивания, вставочные колонны, бурильная колонна, колонна гибких труб, тросовая проволока, кабель, бурильная труба, утяжеленные бурильные трубы, гидравлические забойные двигатели, забойные двигатели и/или насосы, цементные насосы, установленные на поверхности двигатели и/или насосы, центраторы, турбулизаторы, скребки, обратные клапаны (например, башмаки, муфты, клапаны и т.п.), каротажные приборы и связанное с ними телеметрическое оборудование, приводные элементы (например, электромеханические устройства, гидромеханические устройства и т.п.), скользящие муфты, эксплуатационные муфты, пробки, сита, фильтры, устройства для регулирования дебита (например, регуляторы притока, автономные регуляторы притока, регуляторы оттока и т.п.), соединения (например, электрогидравлическое соединение мокрого типа, соединение сухого типа, индуктивный элемент связи и т.п.), линии управления (например, электрическая, оптоволоконная, гидравлическая и т.п.), линии мониторинга, буровые долота и расширители, датчики или распределенные датчики, скважинные теплообменники, клапаны и соответствующие приводные устройства, уплотнения инструмента, пакеры, цементные пробки, мостовые пробки и другие устройства для изоляции ствола скважины, или компоненты указанного оборудования, и т.п..
[0047] Для облегчения понимания настоящих вариантов реализации изобретения приведены следующие примеры определенных аспектов некоторых вариантов реализации изобретения. Следующие примеры не следует воспринимать в качестве ограничения или определения объема настоящего изобретения.
Примеры
Пример 1

2

™
™
™
[0048] Было приготовлено четыре образца для испытания на эффективность натриевого цеолита А в качестве активатора известково-пуццолановых цементных композиций. В качестве натриевого цеолита А в эксперименте использовали цеолит Valfor 100 производства компании PQ Corporation, Малверн, штат Пенсильвания. Цеолит Valfor 100 имел средний размер частиц 5 микрон и высокую удельную поверхность (т.е., 71,4 м/г). Были приготовлены два состава известково-пуццоланового цемента с натриевым цеолитом А и без цеолита. Состав с натриевым цеолитом А имел плотность 14,0 ф/гал. (1680 кг/куб. м) и состоял из 304 грамм пемзы (легкий заполнитель DS-325), 45 грамм гашеной извести, 25 грамм натриевого цеолита A (Valfor 100), 1,9 граммов диспергатора (диспергатор Liquiment 5581F) и 158,5 грамм воды. Состав без натриевого цеолита А имел плотность 14,0 ф/гал. и состоял из 304 грамм пемзы (легкий заполнитель DS-325), 45 грамм гашеной извести, 1,9 грамм диспергатора (диспергатор Liquiment 5581F) и 145,5 грамм воды. За развитием прочности образцов наблюдали при помощи ультразвукового анализатора цемента Fann UCA при температурах испытания 80°F (27°C) и 100°F (38°C). Прибор UCA использовали для определения прочности на сжатие образцов через двадцать четыре часа, а также времени, за которое происходило развитие прочности на сжатие образцов, равной 50 psi (345 кПа) и 500 psi (3,45 МПа). На приборе UCA определяли скорость развития прочности на сжатие как функцию от времени. Скорость развития прочности на сжатие вычисляли как угол наклона начальной линейной части (начинающейся от возникновения развития прочности) графика зависимости прочности на сжатие от времени. Результаты испытаний приведены в Таблице 1 ниже.
Пример 2

™
™
™
[0049] Образец пемзы обрабатывали гидроксидом натрия и хлоридом натрия для образования цеолита на поверхности пемзы. Синтез цеолита осуществляли путем смешивания 300 грамм пемзы (легкий заполнитель DS-325) с 1,25 литра 30% раствора NaCl, содержащего 25 грамм NaOH. После окончания смешивания образцы помещали в герметичный пластиковый контейнер и нагревали при температуре 85°C в течение 17 часов. После обработки твердую фазу отфильтровывали, промывали несколько раз деионизированной водой, а затем высушивали. Твердую фазу использовали для создания известково-пуццолановой цементной композиции с отсроченным схватыванием, содержащей 250 грамм обработанной цеолитом пемзы, 50 грамм гашеной извести, 3,49 грамм диспергатора (диспергатор Liquiment 514L), 3,13 грамм замедлителя схватывания (замедлитель схватывания цемента Micro Matrix) и 207,4 грамм воды. В качестве контрольного образца была приготовлена известково-пуццолановая цементная композиция с отсроченным схватыванием, не содержавшая обработанной цеолитом пемзы. Контрольная композиция содержала 250 грамм пемзы (легкий заполнитель DS-325), 50 грамм гашеной извести, 3,49 грамм диспергатора (диспергатор Liquiment 514L), 3,13 грамм замедлителя схватывания (замедлитель схватывания цемента Micro Matrix) и 154,9 грамм воды. За развитием прочности на сжатие образцов наблюдали при помощи UCA при температуре испытания 100°F. Прибор UCA использовали для определения прочности на сжатие опытного образца и контрольного образца через семьдесят два часа, а также времени, за которое происходило развитие прочности на сжатие опытного образца и контрольного образца, равной 50 psi и 100 psi (690 кПа). На приборе UCA определяли скорость развития прочности на сжатие как функцию от времени. Скорость развития прочности на сжатие вычисляли как угол наклона начальной линейной части (начинающейся от возникновения развития прочности) графика зависимости прочности на сжатие от времени. Результаты испытаний приведены в Таблице 2 ниже.
Пример 3

™
™
™
2
[0050] Были получены несколько образцов цементных композиций с отсроченным схватыванием. Образцы содержали пемзу (легкий заполнитель DS-325), 20% гашеной извести и 60% воды. Плотность каждого из образцов составляла 13,5 ф/гал. (1620 кг/куб.м). В дополнение к базовой композиции, в отдельные образцы вводили различные количества диспергатора (диспергатор Liquiment 5581F), замедлителя схватывания цемента (замедлитель схватывания цемента Micro Matrix) и активатора схватывания (тип активатора варьировался в зависимости от образца). Выбранными типами активаторов были натриевый цеолит А (цеолит Valfor 100), гидратированный натриевый цеолит А (цеолит Advera 401), двухвалентная соль (CaCl) и цемент (API класс А). Диспергатор вводили в процентном отношении от массы пемзы (bwoP). Замедлитель схватывания цемента вводили в единицах галлон на мешок пемзы массой 46 фунтов (гал./мешок). Содержание каждого из активаторов схватывания составляло 10% от образцов, относительно суммарной массы пемзы и гашеной извести (bwoP+HL). За развитием прочности на сжатие и начальными временами схватывания образцов наблюдали при помощи UCA при температуре испытания 80°F. Прибор UCA использовали для определения прочности на сжатие опытного образца и контрольного образца через двадцать четыре часа. На приборе UCA определяли скорость развития прочности на сжатие как функцию от времени. Скорость развития прочности на сжатие вычисляли как угол наклона начальной линейной части (начинающейся от возникновения развития прочности) графика зависимости прочности на сжатие от времени. Результаты испытаний приведены в Таблице 3 ниже.
Пример 4

™
™
™
[0051] Были получены два образца цементных композиций с отсроченным схватыванием. Образцы содержали пемзу (легкий заполнитель DS-325), 20% гашеной извести, 65% воды, 2% утяжелителя (утяжелитель Micromax), 0,6% диспергатора (диспергатор Liquiment 5581F) и 0,04 гал./мешок замедлителя схватывания цемента (замедлитель схватывания цемента Micro Matrix). Кроме того, один опытный образец содержал 10% bwoP+HL активатора схватывания натриевого цеолита А (цеолит Valfor 100). Плотность каждого из образцов составляла 13,5 ф/гал. (1620 кг/куб.м). За развитием прочности на сжатие образцов наблюдали при помощи UCA при температуре испытания 100°F. Прибор UCA использовали для определения времени развития прочности на сжатие 50 psi и времени развития прочности на сжатие 500 psi для опытного образца и контрольного образца. На приборе UCA определяли скорость развития прочности на сжатие как функцию от времени. Скорость развития прочности на сжатие вычисляли как угол наклона начальной линейной части (начинающейся от возникновения развития прочности) графика зависимости прочности на сжатие от времени. Результаты испытаний приведены в Таблице 4 ниже.
Пример 5
™

™
™
™
[0052] Были получены семь образцов цементных композиций с отсроченным схватыванием. Образцы содержали 609 грамм золы-уноса (зола-унос класса F Magnablend, производства компании Magnablend Inc., Ваксахачи, штат Техас), 21 грамм кварцевой пыли, 3,5 грамм добавки, понижающей трение цементного раствора (добавка, понижающая трение цементного раствора CFR-3, производства компании Halliburton Energy Services Inc., Хьюстон, штат Техас), и 317 грамм воды. В дополнение к базовой композиции, в каждый опытный образец вводили различные количества активатора схватывания гидратированного натриевого цеолита А (цеолит Advera 401). За развитием прочности на сжатие образцов наблюдали при помощи UCA при температуре испытания 150°F (66°C). Прибор UCA использовали для определения прочности на сжатие опытных образцов через двадцать четыре часа. На приборе UCA определяли скорость развития прочности на сжатие как функцию от времени. Скорость развития прочности на сжатие вычисляли как угол наклона начальной линейной части (начинающейся от возникновения развития прочности) графика зависимости прочности на сжатие от времени. Результаты испытаний приведены в Таблице 5 ниже.
™
[0053] Кроме того, для образца, содержащего 49 грамм цеолита, как показано в Таблице 5 выше, дополнительно определяли развитие прочности при помощи прибора UCA при температурах испытания 100°F (38°C) и 120°F (49°C). Полученные результаты показаны в Таблице 6 ниже.
[0054] Следует понимать, что композиции и способы описаны в настоящем документе в контексте «содержания», «вмещения» или «включения» различных компонентов или стадий, и композиции и способы могут также «состоять по существу из» или «состоять из» различных компонентов и стадий. Более того, формы единственного числа, используемые в формуле изобретения, предполагают наличие одного или нескольких элементов.
[0055] Для краткости, в данном документе раскрыты полностью только определенные диапазоны. Тем не менее, диапазоны от любого нижнего предела могут быть скомбинированы с любым верхним пределом, чтобы описать диапазон, не описанный полностью, так же как диапазоны от любого нижнего предела могут быть скомбинированы с любым другим нижним пределом, чтобы описать диапазон, не описанный полностью, таким же образом, диапазоны от любого верхнего предела могут быть скомбинированы с любым другим верхним пределом, чтобы описать диапазон, не описанный полностью. Кроме того, во всех случаях, когда описан числовой диапазон с нижним пределом и верхним пределом, конкретно описано любое число и любой включенный диапазон, попадающие в указанный диапазон. В частности, каждый диапазон значений (в виде «от примерно а до примерно b» или, эквивалентно, «от приблизительно а до b» или, эквивалентно, «от приблизительно а-b»), описанный в настоящем документе, следует понимать как описывающий каждое число и диапазон, входящие в более широкий диапазон значений, даже если они не указаны в явном виде. Таким образом, каждая точка или отдельное значение могут выступать в качестве своего собственного нижнего или верхнего предела, скомбинированные с любой другой точкой или отдельным значением или с любым другим нижним или верхним пределом, чтобы описать диапазон, не описанный полностью.
[0056] Таким образом, настоящие варианты реализации изобретения хорошо подходят для достижения целей и указанных преимуществ, а также присущих им преимуществ. Конкретные варианты реализации изобретения, раскрытые выше, являются лишь иллюстрацией, и могут быть модифицированы и осуществлены различными, но эквивалентными способами, очевидными для специалистов в данной области техники, у которых есть возможность ознакомиться с настоящим описанием. Хотя обсуждались только отдельные варианты реализации изобретения, данным описанием охвачены любые комбинации всех вариантов реализации изобретения. Кроме того, описанные в настоящем описании подробности конструкции или проекта не содержат ограничений за исключением описанных далее в формуле изобретения. Кроме того, термины в формуле изобретения имеют свой простой, обычный смысл, если патентообладателем явно и четко не определено иное. Таким образом, следует понимать, что частные иллюстративные варианты реализации, описанные выше, могут быть изменены или модифицированы, при этом все такие изменения находятся в пределах объема и сущности указанных вариантов реализации изобретения. При наличии противоречий в использовании слова или термина в настоящем описании и одном или более патенте (патентах) или других документах, которые могут быть включены в настоящее описание посредством ссылки, следует принимать определения, соответствующие настоящему описанию.